(57)【特許請求の範囲】
【請求項１】
2,2,4,4-テトラメチル-1,3-シクロブタンジオールを2モル％以上70モル％以下、炭素数2以上6以下の脂肪族ジオールを20モル％以上98モル％以下含有するアルコール成分と、芳香族ジカルボン酸化合物を含有するカルボン酸成分とを、重縮合して得られるポリエステルを含有する、電子写真用トナー。
【請求項２】
2,2,4,4-テトラメチル-1,3-シクロブタンジオールと炭素数2以上6以下の脂肪族ジオールのモル比（2,2,4,4-テトラメチル-1,3-シクロブタンジオール／炭素数2以上6以下の脂肪族ジオール）が5/95以上80/20以下である、請求項１記載の電子写真用トナー。
【請求項３】
芳香族ジカルボン酸化合物が、テレフタル酸、イソフタル酸、フランジカルボン酸、これらの酸の無水物、及びこれらの酸と炭素数1以上3以下のアルコールとのエステルからなる群より選ばれた１種以上である、請求項１又は２記載の電子写真用トナー。
【発明の詳細な説明】
【技術分野】
【０００１】
本発明は、電子写真法、静電記録法、静電印刷法等に用いられる電子写真用トナー、該トナーに用いられる電子写真トナー用結着樹脂及びその製造方法に関する。
【背景技術】
【０００２】
電子写真の分野においては、電子写真システムの発展に伴い、高画質化に対応した電子写真用のトナーの開発が要求されている。
【０００３】
例えば、特許文献１には、２塩基酸成分及び３価以上の多塩基酸成分及び多価アルコール成分よりなる縮合成分から構成され、かつマレイン化ロジン化合物（ａ）と３価以上の多価アルコール（ｂ）とを反応させたマレイン化ロジン変性多価アルコール（ａｂ）が前記縮合成分の一部として導入されたポリエステルを主剤としてなるトナー用バインダー樹脂が記載されている。
【先行技術文献】
【特許文献】
【０００４】
【特許文献１】特開平４−３０７５５７号公報
【発明の概要】
【発明が解決しようとする課題】
【０００５】
特許文献１には、低温定着性、耐オフセット性を課題としたトナー用バインダー樹脂が記載されており、多価アルコール成分として、2,2,4,4-テトラメチル-1,3-シクロブタンジオールが一般記載されているものの、その特徴を見いだせていない。
【０００６】
本発明は、低温定着性及び耐ホットオフセット性に優れる電子写真用トナー、該トナーに用いられる電子写真トナー用結着樹脂及びその製造方法に関する。
【課題を解決するための手段】
【０００７】
本発明者は、2,2,4,4-テトラメチル-1,3-シクロブタンジオールと炭素数2〜6脂肪族ジオールを特定量含有するアルコール成分と芳香族ジカルボン酸化合物を含むカルボン酸成分とを、重縮合して得られるポリエステルが、低温定着性及び耐ホットオフセット性に優れることを見出し、本発明を完成するに至った。
【０００８】
本発明は、
〔１〕  2,2,4,4-テトラメチル-1,3-シクロブタンジオールを2モル％以上70モル％以下、炭素数2以上6以下の脂肪族ジオールを20モル％以上98モル％以下含有するアルコール成分と、芳香族ジカルボン酸化合物を含有するカルボン酸成分とを、重縮合して得られるポリエステルを含有する、電子写真用トナー、
〔２〕  2,2,4,4-テトラメチル-1,3-シクロブタンジオールを2モル％以上70モル％以下、炭素数2以上6以下の脂肪族ジオールを20モル％以上98モル％以下含有するアルコール成分と、芳香族ジカルボン酸化合物を含有するカルボン酸成分とを、重縮合して得られる、電子写真トナー用結着樹脂、並びに
〔３〕  前記〔２〕記載の電子写真トナー用結着樹脂の製造方法であって、
工程１：2,2,4,4-テトラメチル-1,3-シクロブタンジオールを含むアルコール成分と芳香族ジカルボン酸化合物を含むカルボン酸成分とを重縮合する工程、及び
工程２：工程１で得られた重縮合物と、炭素数2以上6以下の脂肪族ジオールを含むアルコール成分と芳香族ジカルボン酸化合物を含むカルボン酸成分を混合し、重縮合し、ポリエステルを得る工程
を含み、
前記工程１に供する2,2,4,4-テトラメチル-1,3-シクロブタンジオールの量が、重縮合に供する2,2,4,4-テトラメチル-1,3-シクロブタンジオールの総量中、70モル％以上であり、
前記工程２に供する炭素数2以上6以下の脂肪族ジオールの量が、重縮合に供する炭素数2以上6以下の脂肪族ジオールの総量中、70モル％以上である、
電子写真トナー用結着樹脂の製造方法
に関する。
【発明の効果】
【０００９】
本発明の電子写真用トナーは、低温定着性及び耐ホットオフセット性において優れた効果を奏するものである。
【発明を実施するための形態】
【００１０】
本発明の電子写真トナーは、2,2,4,4-テトラメチル-1,3-シクロブタンジオールと炭素数2〜6の脂肪族ジオールを含有するアルコール成分と、芳香族ジカルボン酸化合物を含有するカルボン酸成分とを、重縮合して得られるポリエステルを結着樹脂として含有する。
本発明の電子写真用トナーが、低温定着性及び耐ホットオフセット性に優れる理由は定かではないが、次のように考えられる。
【００１１】
2,2,4,4-テトラメチル-1,3-シクロブタンジオールは、多数のメチル基がある環状構造を有している。この嵩高い環状構造に、メチル基を多数有することで、定着時には、ワックスのような働きをし、ローラーからはがれやすくなり、耐ホットオフセット性を向上させるものと考えられる。また、炭素数2〜6の、比較的短鎖の脂肪族ジオールにより、ポリエステル中のエステル基濃度が高くなり、同時に低温定着性にも優れる。さらに、芳香族ジカルボン酸化合物をカルボン酸成分として含むことで、ガラス転移温度を高められるため、耐ホットオフセット性の効果がより顕著に発揮されると考えられる。
【００１２】
アルコール成分は、前記の如く、2,2,4,4-テトラメチル-1,3-シクロブタンジオール（以下、ＴＭＣＤともいう）と炭素数2〜6の脂肪族ジオールを含有する。
【００１３】
ＴＭＣＤの含有量は、アルコール成分中、耐ホットオフセット性の観点から、2モル％以上であり、5モル％以上が好ましく、10モル％以上がより好ましく、15モル％以上がさらに好ましく、18モル％以上がさらに好ましい。また、低温定着性の観点から、70モル％以下であり、60モル％以下が好ましく、50モル％以下がより好ましく、40モル％以下がさらに好ましく、33モル％以下がさらに好ましく、28モル％以下がさらに好ましい。
【００１４】
炭素数2〜6の脂肪族ジオールとしては、エチレングリコール、1,2-プロパンジオール、1,3-プロパンジオール、1,2-ブタンジオール、1,3-ブタンジオール、2,3-ブタンジオール、1,4-ブタンジオール、1,2-ペンタンジオール、1,3-ペンタンジオール、1,4-ペンタンジオール、2,3-ペンタンジオール、2,4-ペンタンジオール、1,5-ペンタンジオール、1,2-ヘキサンジオール、1,3-ヘキサンジオール、1,4-ヘキサンジオール、1,5-ヘキサンジオール、2,3-ヘキサンジオール、3,4-ヘキサンジオール、2,4-ヘキサンジオール、2,5-ヘキサンジオール、1,6-ヘキサンジオール等が挙げられる。
【００１５】
脂肪族ジオールの炭素数は、耐ホットオフセット性の観点から、2以上であり、3以上が好ましい。また、低温定着性の観点から、6以下であり、5以下が好ましく、4以下がより好ましく、3以下がさらに好ましい。
【００１６】
炭素数2〜6の脂肪族ジオールは、耐ホットオフセット性及び低温定着性の観点から、第二級炭素原子に結合した水酸基を有する脂肪族ジオールであることが好ましい。かかる脂肪族ジオールの好適例としては、1,2-プロパンジオール、2,3-ブタンジオール等が挙げられる。
【００１７】
炭素数2〜6の脂肪族ジオールの含有量は、アルコール成分中、低温定着性の観点から、20モル％以上であり、25モル％以上が好ましく、30モル％以上がより好ましく、35モル％以上がさらに好ましく、40モル％以上がさらに好ましい。また、耐ホットオフセット性の観点から、98モル％以下であり、85モル％以下が好ましく、75モル％以下がより好ましく、65モル％以下がさらに好ましく、60モル％以下がさらに好ましい。
【００１８】
ＴＭＣＤと炭素数2〜6の脂肪族ジオールとのモル比（ＴＭＣＤ／炭素数2〜6の脂肪族ジオール）は、耐ホットオフセット性の観点から、5/95以上が好ましく、10/90以上がより好ましく、15/85以上がさらに好ましく、20/80以上がさらに好ましく、30/70以上がさらに好ましい。また、低温定着性の観点から、80/20以下が好ましく、70/30以下がより好ましく、60/40以下がさらに好ましく、50/50以下がさらに好ましく、40/60以下がさらに好ましい。
【００１９】
アルコール成分は、低温定着性及び後述する工程２でエステル交換の反応性の観点から、シクロヘキサンジメタノール（以下、ＣＨＤＭともいう）を含有していることが好ましく、1,4-ＣＨＤＭを含有していることがより好ましい。
【００２０】
ＴＭＣＤとＣＨＤＭとのモル比（ＴＭＣＤ／ＣＨＤＭ）は、耐ホットオフセット性の観点から、0.3以上が好ましく、0.5以上がより好ましく、0.7以上がさらに好ましく、0.8以上がさらに好ましい。また、低温定着性の観点から、4以下が好ましく、3以下がより好ましく、2以下がさらに好ましく、1.5以下がさらに好ましく、1.3以下がさらに好ましい。
【００２１】
また、ＴＭＣＤとＣＨＤＭの総量と炭素数2〜6の脂肪族ジオールのモル比（ＴＭＣＤ＋ＣＨＤＭ／炭素数2〜6の脂肪族ジオール）は、耐ホットオフセット性の観点から、5/95以上が好ましく、10/90以上がより好ましく、15/85以上がさらに好ましく、20/80以上がさらに好ましく、30/70以上がさらに好ましい。また、低温定着性の観点から、80/20以下が好ましく、70/30以下がより好ましく、60/40以下がさらに好ましく、50/50以下がさらに好ましく、40/60以下がさらに好ましい。
【００２２】
他のアルコール成分としては、ビスフェノールＡのアルキレンオキサイド付加物等の芳香族ジオール、炭素数7以上の脂肪族ジオール、グリセリン等の3価以上のアルコール等が挙げられる。
【００２３】
カルボン酸成分は、芳香族ジカルボン酸化合物を含有する。
【００２４】
芳香族ジカルボン酸化合物としては、テレフタル酸、イソフタル酸、フタル酸、フランジカルボン酸、これらの酸の無水物、これらの酸と炭素数1〜3のアルコールとのエステル等が挙げられ、これらの中では、帯電立ち上がり性の観点から、テレフタル酸、イソフタル酸、フランジカルボン酸、これらの酸の無水物、及びこれらの酸と炭素数1〜3のアルコールとのエステルからなる群より選ばれた１種以上が好ましく、テレフタル酸及びイソフタル酸の少なくともいずれかがより好ましい。
【００２５】
芳香族ジカルボン酸化合物の含有量は、カルボン酸成分中、トナーの帯電立ち上がり性の観点から、70モル％以上が好ましく、80モル％以上がより好ましく、90モル％以上がさらに好ましく、95モル％以下がより好ましい。
【００２６】
他のカルボン酸成分としては、脂肪族ジカルボン酸化合物、トリメリット酸等の3価以上のカルボン酸化合物等が挙げられる。
【００２７】
アルコール成分には1価のアルコールが、カルボン酸成分には1価のカルボン酸化合物が、適宜含有されていてもよい。
【００２８】
本発明のトナーが結着樹脂として含有する前記ポリエステルは、原料モノマーとしてアルコール成分とカルボン酸成分を用い、これらを重縮合して得られる。原料モノマーは一度に重縮合に供しても、分割して重縮合に供し、重縮合を多段階で行ってもよいが、本発明では、
工程１：2,2,4,4-テトラメチル-1,3-シクロブタンジオールを含むアルコール成分と芳香族ジカルボン酸化合物を含むカルボン酸成分とを重縮合する工程、及び
工程２：工程１で得られた重縮合物と、炭素数2〜6の脂肪族ジオールを含むアルコール成分と芳香族ジカルボン酸化合物を含むカルボン酸成分を混合し、重縮合し、ポリエステルを得る工程
を含む方法により、ポリエステルを製造することが好ましい。
【００２９】
上記方法により、ＴＭＣＤと炭素数2〜6の脂肪族ジオールを均一に重縮合することができ、耐ホットオフセット性と低温定着性がさらに向上する。これは、ＴＭＣＤは、立体障害性を有するため重縮合反応が遅く、炭素数2〜6の脂肪族ジオールとＴＭＣＤとを同時に重縮合した場合、重縮合反応の速い炭素数2〜6の脂肪族ジオールが先に反応し、反応の遅いＴＭＣＤが後から反応するため、脂肪族ジオールの部位とＴＭＣＤの部位とが別々に存在することになり、両者による効果が十分に発揮できないのではないかと考えられる。一方、上記方法では、ＴＭＣＤを先に反応させた後、炭素数2〜6の脂肪族ジオールのエステル交換を行うことで、ＴＭＣＤと炭素数2〜6の脂肪族ジオールがより均一に分布することになり、効果に優れるのではないかと考えられる。
【００３０】
従って、ＴＭＣＤは工程１に、炭素数2〜6の脂肪族ジオールは工程２に、それぞれ用いることが好ましい。かかる観点から、工程１に供するＴＭＣＤの量は、重縮合に供するＴＭＣＤの総量中、70モル％以上が好ましく、90モル％以上がより好ましく、実質的に100モル％がさらに好ましく、100モル％がさらに好ましい。また、同様に、工程２に供する炭素数2〜6の脂肪族ジオールの量は、重縮合に供する炭素数2〜6の脂肪族ジオールの総量中、70モル％以上が好ましく、90モル％以上がより好ましく、実質的に100モル％がさらに好ましく、100モル％がさらに好ましい。
【００３１】
低温定着性の観点及び工程２で脂肪族ジオールをエステル交換しながら重縮合させる観点から、アルコール成分として、シクロヘキサンジメタノールを工程１に用いることが好ましい。工程１に供するＣＨＤＭの量は、重縮合に供するＣＨＤＭの総量中、70モル％以上が好ましく、90モル％以上がより好ましく、実質的に100モル％がさらに好ましく、100モル％がさらに好ましい。
【００３２】
これらの観点から、工程１の重縮合に供するアルコール成分中、ＴＭＣＤの含有量は、好ましくは20モル％以上、より好ましくは30モル％以上、さらに好ましくは40モル％以上であり、好ましくは80モル％以下、より好ましくは70モル％以下、さらに好ましくは60モル％以下である。また、ＣＨＤＭの含有量は、好ましくは20モル％以上、より好ましくは30モル％以上、さらに好ましくは40モル％以上であり、好ましくは80モル％以下、より好ましくは70モル％以下、さらに好ましくは60モル％以下である。
【００３３】
工程１及び工程２に供する芳香族ジカルボン酸化合物は、同一であっても異なっていてもよいが、ＴＭＣＤが固体のため、工程１で用いる芳香族ジカルボン酸化合物は、反応性の観点から、重縮合の反応温度で液体となる、芳香族ジカルボン酸と炭素数1〜3のアルコールとのエステルであることが好ましい。
工程２で用いる芳香族ジカルボン酸化合物は、芳香族ジカルボン酸、これらの酸の無水物、及びこれらの酸と炭素数1〜3のアルコールとのエステルからなる群より選ばれた１種以上であることが好ましい。
【００３４】
工程１に供する芳香族ジカルボン酸化合物と工程２に供する芳香族ジカルボン酸化合物のモル比（工程１／工程２）は、低温定着性の観点から、5/95以上が好ましく、15/85以上がより好ましく、35/65以上がさらに好ましい。また、耐ホットオフセット性の観点から、80/20以下が好ましく、60/60以下がより好ましく、45/55以下がさらに好ましい。
【００３５】
また、3価以上のカルボン酸化合物、3価以上のアルコール等の3価以上の原料モノマーを用いる場合、3価以上の原料モノマーは、工程２でエステル交換しながら脂肪族ジオールを反応させる観点から、工程２又は工程２の後で用いることが好ましい。かかる観点から、工程１に供するアルコール成分において、ジオールの含有量は、80モル％以上が好ましく、95モル％以上がより好ましく、実質的に100モル％がさらに好ましく、100モル％がさらに好ましい。また、同様に、工程１に供するカルボン酸化合物において、ジカルボン酸化合物の含有量は、80モル％以上が好ましく、95モル％以上がより好ましく、実質的に100モル％がさらに好ましく、100モル％がさらに好ましい。
【００３６】
工程１に供するアルコール成分とカルボン酸成分のモル比（アルコール成分／カルボン酸成分）は、重縮合の反応性の観点から、0.8以上が好ましく、1.05以上がより好ましく、1.10以上がさらに好ましい。また、耐ホットオフセット性の観点から、1.5以下が好ましく、1.3以下がより好ましい。
【００３７】
耐ホットオフセット性の観点から、工程１における重縮合の反応率が、
[100-Ｘ]％以上
（但し、Ｘ＝工程１に供するアルコール成分中の2,2,4,4-テトラメチル-1,3-シクロブタンジオールの含有量（モル％））
の時点で、工程２を行うことが好ましい。ここで、工程１での重縮合の反応率とは、工程１の重縮合に供した全アルコール成分又は全カルボン酸成分の内、少ないモル数の成分の反応率、又は両成分が同じモル数の場合、いずれか一方の成分の反応率の値であり、反応率は、カルボン酸成分がカルボン酸又は無水物の場合は、生成反応水量／理論生成水量×100の値、又はカルボン酸成分がエステルの場合は、脱アルコール量／理論脱アルコール量×100の値で求めることができる。
工程２を行う際の工程１における重縮合の反応率は、耐ホットオフセット性の観点から、[100-Ｘ/1.5]％以上がより好ましく、[100-Ｘ/2]％以上がさらに好ましく、[100-Ｘ/3]％以上がさらに好ましい。具体的な反応率としては、50％以上が好ましく、60％以上がより好ましく、70％以上がさらに好ましく、80％以上がさらに好ましく、90％以上がさらに好ましい。
【００３８】
工程１に供するＴＭＣＤと工程２に供する炭素数2〜6の脂肪族ジオールのモル比（ＴＭＣＤ／炭素数2〜6の脂肪族ジオール）は、耐ホットオフセット性の観点から、5/95以上が好ましく、10/90以上がより好ましく、15/85以上がさらに好ましく、20/80以上がさらに好ましく、30/70以上がさらに好ましい。また、低温定着性の観点から、80/20以下が好ましく、70/30以下がより好ましく、60/40以下がさらに好ましく、50/50以下がさらに好ましく、40/60以下がさらに好ましい。
【００３９】
工程２に供するアルコール成分とカルボン酸成分のモル比（アルコール成分／カルボン酸成分）は、重縮合の反応性の観点から、1.2以下が好ましく、1.00以下がより好ましく、0.98以下がさらに好ましく、0.95以下がさらに好ましい。また、耐ホットオフセット性の観点から、0.80以上が好ましく、0.85以上がより好ましく、0.88以上がさらに好ましい。
【００４０】
工程２の反応の終点は、工程１と工程２を通して、重縮合に供した全アルコール成分又は全カルボン酸成分の内、少ないモル数の成分の反応率、又は両成分が同じモル数の場合、いずれか一方の成分の反応率が、90％以上の時点が好ましく、93％以上の時点がより好ましく、生産性の観点から99％以下が好ましい。工程２の重縮合の反応率は、工程１の場合と同様に求めることができる。
【００４１】
アルコール成分とカルボン酸成分の重縮合反応時の温度は、工程１では、反応性の観点から、130℃以上が好ましく、150℃以上がより好ましく、ＴＭＣＤの熱分解の観点から、220℃以下が好ましく、210℃以下がより好ましい。また、工程２では、反応性の観点から、170℃以上が好ましく、180℃以上がより好ましく、得られるポリエステルの熱分解性の観点から、250℃以下が好ましく、240℃以下がより好ましい。
【００４２】
重縮合反応は、必要に応じて、エステル化触媒、エステル化助触媒、重合禁止剤等の存在下で行ってもよい。
【００４３】
エステル化触媒としては、スズ触媒、チタン触媒等が挙げられる。スズ触媒としては、酸化ジブチル錫、2-エチルヘキサン酸錫(II)等が挙げられるが、反応性、分子量調整及び樹脂の物性調整の観点から、2-エチルヘキサン酸錫(II)等のＳｎ−Ｃ結合を有していない錫(II)化合物が好ましい。チタン触媒としては、チタンジイソプロピレートビストリエタノールアミネート等が挙げられる。エステル化触媒の使用量は、アルコール成分とカルボン酸成分の総量100質量部に対して、0.01〜1.5質量部が好ましく、0.1〜1.0質量部がより好ましい。
【００４４】
重縮合反応を２段階で行う場合、エステル化触媒は、最初の工程（工程１）で一度に添加しても、各工程で使用する原料モノマー量を考慮して、分割して反応系に添加してもよい。
【００４５】
ポリエステルの軟化点は、低温定着性の観点から、90℃以上が好ましく、100℃以上がより好ましく、105℃以上がさらに好ましい。また、耐ホットオフセット性の観点から、130℃以下が好ましく、125℃以下がより好ましく、120℃以下がさらに好ましく、115℃以下がさらに好ましい。
【００４６】
ポリエステルのガラス転移温度は、耐ホットオフセット性及び保存性の観点から、53℃以上が好ましく、55℃以上がより好ましく、58℃以上がさらに好ましい。また、低温定着性の観点から、68℃以下が好ましく、65℃以下がより好ましく、63℃以下がさらに好ましい。
【００４７】
ポリエステルの酸価は、低温定着性の観点から、3mgKOH/g以上が好ましく、5mgKOH/g以上がより好ましく、10mgKOH/g以上がさらに好ましく、15mgKOH/g以上がさらに好ましい。また、耐ホットオフセット性の観点から、40mgKOH/g以下が好ましく、35mgKOH/g以下がより好ましく、30mgKOH/g以下がさらに好ましく、25mgKOH/g以下がさらに好ましい。
【００４８】
ポリエステルの数平均分子量は、耐ホットオフセット性、耐久性の観点から、1000以上が好ましく、1500以上がより好ましく、1800以上がさらに好ましい。また、低温定着性の観点から、4000以下が好ましく、3000以下がより好ましく、2800以下がさらに好ましく、2500以下がさらに好ましい。
【００４９】
本発明のトナーには、本発明の効果を損なわない範囲で、前記ポリエステル以外の公知の樹脂が結着樹脂として併用されていてもよいが、前記ポリエステルの含有量は、結着樹脂中、90〜100質量％が好ましく、93〜100質量％がより好ましく、95〜100質量％がさらに好ましい。
【００５０】
本発明のトナーには、着色剤、離型剤、荷電制御剤、磁性粉、流動性向上剤、導電性調整剤、繊維状物質等の補強充填剤、酸化防止剤、クリーニング性向上剤等の添加剤が含有されていてもよく、着色剤、離型剤及び荷電制御剤が含有されることが好ましい。
【００５１】
着色剤としては、トナー用着色剤として用いられている染料、顔料等のすべてを使用することができ、カーボンブラック、フタロシアニンブルー、パーマネントブラウンFG、ブリリアントファーストスカーレット、ピグメントグリーンB、ローダミン−Bベース、ソルベントレッド49、ソルベントレッド146、ソルベントブルー35、キナクリドン、カーミン6B、ジスアゾエロー等が用いることができ、本発明のトナーは、黒トナー、カラートナーのいずれであってもよい。着色剤の含有量は、トナーの画像濃度及び低温定着性を向上させる観点から、結着樹脂100質量部に対して、1質量部以上が好ましく、2質量部以上がより好ましい。また、40質量部以下が好ましく、10質量部以下がより好ましい。
【００５２】
離型剤としては、ポリプロピレンワックス、ポリエチレンワックス、ポリプロピレンポリエチレン共重合体ワックス、マイクロクリスタリンワックス、パラフィンワックス、フィッシャートロプシュワックス等の脂肪族炭化水素系ワックス及びそれらの酸化物、カルナウバワックス、モンタンワックス、サゾールワックス及びそれらの脱酸ワックス、脂肪酸エステルワックス等のエステル系ワックス、脂肪酸アミド類、脂肪酸類、高級アルコール類、脂肪酸金属塩等が挙げられ、これらは単独で又は2種以上を混合して用いることができる。
【００５３】
離型剤の融点は、トナーの低温定着性と耐オフセット性の観点から、60〜160℃が好ましく、60〜150℃がより好ましい。
【００５４】
離型剤の含有量は、結着樹脂100質量部に対して、トナーの低温定着性と耐オフセット性の観点及び結着樹脂中への分散性の観点から、0.5質量部以上が好ましく、1質量部以上がより好ましく、1.5質量部以上がさらに好ましい。また、10質量部以下が好ましく、8質量部以下がより好ましく、7質量部以下がさらに好ましい。
【００５５】
荷電制御剤は、特に限定されず、正帯電性荷電制御剤及び負帯電性荷電制御剤のいずれを含有していてもよい。
【００５６】
正帯電性荷電制御剤としては、ニグロシン染料、例えば「ニグロシンベースEX」、「オイルブラックBS」、「オイルブラックSO」、「ボントロンN-01」、「ボントロンN-04」、「ボントロンN-07」、「ボントロンN-09」、「ボントロンN-11」(以上、オリエント化学工業社製)等；3級アミンを側鎖として含有するトリフェニルメタン系染料、4級アンモニウム塩化合物、例えば「ボントロンP-51」(オリエント化学工業社製)、セチルトリメチルアンモニウムブロミド、「COPY CHARGE PX VP435」(クラリアント社製)等；ポリアミン樹脂、例えば「AFP-B」(オリエント化学工業社製)等；イミダゾール誘導体、例えば「PLZ-2001」、「PLZ-8001」(以上、四国化成社製)等；スチレン−アクリル系樹脂、例えば「FCA-701PT」（藤倉化成社製）等が挙げられる。
【００５７】
また、負帯電性荷電制御剤としては、含金属アゾ染料、例えば「バリファーストブラック3804」、「ボントロンS-31」、「ボントロンS-32」、「ボントロンS-34」、「ボントロンS-36」(以上、オリエント化学工業社製)、「アイゼンスピロンブラックTRH」、「T-77」(保土谷化学工業社製)等；ベンジル酸化合物の金属化合物、例えば、「LR-147」、「LR-297」(以上、日本カーリット社製)等；サリチル酸化合物の金属化合物、例えば、「ボントロンE-81」、「ボントロンE-84」、「ボントロンE-88」、「ボントロンE-304」(以上、オリエント化学工業社製)、「TN-105」(保土谷化学工業社製)等；銅フタロシアニン染料；4級アンモニウム塩、例えば「COPY CHARGE NX VP434」(クラリアント社製)、ニトロイミダゾール誘導体等；有機金属化合物、例えば「TN105」(保土谷化学工業社製)等が挙げられる。
【００５８】
荷電制御剤の含有量は、トナーの帯電安定性の観点から、結着樹脂100質量部に対して、0.01質量部以上が好ましく、0.2質量部以上がより好ましい。また、10質量部以下が好ましく、5質量部以下がより好ましく、3質量部以下がさらに好ましく、2質量部以下がさらに好ましい。
【００５９】
本発明のトナーは、溶融混練法、乳化転相法、重合法等の従来より公知のいずれの方法により得られたトナーであってもよいが、生産性や着色剤の分散性の観点から、溶融混練法による粉砕トナーが好ましい。溶融混練法による粉砕トナーの場合、例えば、結着樹脂、着色剤、離型剤、荷電制御剤等の原料をヘンシェルミキサー等の混合機で均一に混合した後、密閉式ニーダー、１軸もしくは２軸の押出機、オープンロール型混練機等で溶融混練し、冷却、粉砕、分級して製造することができる。
【００６０】
本発明のトナーには、転写性を向上させるために、外添剤を用いることが好ましく、外添剤としては、無機微粒子を用いることが好ましい。無機微粒子の例は、シリカ、アルミナ、チタニア、ジルコニア、酸化錫、酸化亜鉛等が挙げられ、シリカが好ましい。
【００６１】
シリカは、トナーの転写性の観点から、疎水化処理された疎水性シリカであるのが好ましい。
【００６２】
シリカ粒子の表面を疎水化するための疎水化処理剤としては、ヘキサメチルジシラザン(HMDS)、ジメチルジクロロシラン(DMDS)、シリコーンオイル、オクチルトリエトキシシラン(OTES)、メチルトリエトキシシラン等が挙げられる。
【００６３】
外添剤の平均粒子径は、トナーの帯電性や流動性、転写性の観点から、10nm以上が好ましく、15nm以上がより好ましい。また、250nm以下が好ましく、200nm以下がより好ましく、90nm以下がさらに好ましい。
【００６４】
外添剤の含有量は、外添剤で処理する前のトナー100質量部に対して、0.05質量部以上が好ましく、0.1質量部以上がより好ましく、0.3質量部以上がさらに好ましい。また、5質量部以下が好ましく、3質量部以下がより好ましい。
【００６５】
本発明のトナーの体積中位粒径(Ｄ50)は、3〜15μmが好ましく、4〜10μmがより好ましい。なお、本明細書において、体積中位粒径(Ｄ50)とは、体積分率で計算した累積体積頻度が粒径の小さい方から計算して50％になる粒径を意味する。また、トナーを外添剤で処理している場合には、外添剤で処理する前のトナー粒子の体積中位粒径をトナーの体積中位粒径とする。
【００６６】
本発明のトナーは、一成分現像用トナーとして、又はキャリアと混合して二成分現像剤として用いることができる。
【実施例】
【００６７】
以下に、実施例により本発明を具体的に説明するが、本発明はこれらの実施例によってなんら限定されるものではない。樹脂等の物性は、以下の方法により測定した。
【００６８】
〔樹脂の軟化点〕
フローテスター「CFT-500D」（島津製作所社製）を用い、1gの試料を昇温速度6℃/minで加熱しながら、プランジャーにより1.96MPaの荷重を与え、直径1mm、長さ1mmのノズルから押し出す。温度に対し、フローテスターのプランジャー降下量をプロットし、試料の半量が流出した温度を軟化点とする。
【００６９】
〔樹脂のガラス転移温度〕
示差走査熱量計「DSC210」（セイコー電子工業社製）を用いて、試料0.01〜0.02gをアルミパンに計量し、200℃まで昇温し、その温度から降温速度10℃/minで0℃まで冷却する。次に試料を昇温速度10℃/minで昇温し、吸熱の最高ピーク温度以下のベースラインの延長線とピークの立ち上がり部分からピークの頂点までの最大傾斜を示す接線との交点の温度をガラス転移温度とする。
【００７０】
〔樹脂の酸価〕
JIS K0070の方法に基づき測定する。但し、測定溶媒のみJIS K0070の規定のエタノールとエーテルの混合溶媒から、アセトンとトルエンの混合溶媒(アセトン：トルエン＝1:1(容量比))に変更する。
【００７１】
〔樹脂の数平均分子量〕
以下の方法により、ゲル浸透クロマトグラフィー(ＧＰＣ)法により分子量分布を測定し、数平均分子量を求める。
(1) 試料溶液の調製
濃度が0.5g/100mlになるように、試料をテトラヒドロフランに、25℃で溶解させる。次いで、この溶液をポアサイズ0.2μmのフッ素樹脂フィルター「DISMIC-25JP」(ADVANTEC社製)を用いて濾過して不溶解成分を除き、試料溶液とする。
(2) 分子量測定
下記の測定装置と分析カラムを用い、溶離液としてテトラヒドロフランを、毎分1mlの流速で流し、40℃の恒温槽中でカラムを安定させる。そこに試料溶液100μlを注入して測定を行う。試料の分子量は、あらかじめ作成した検量線に基づき算出する。このときの検量線には、数種類の単分散ポリスチレン(東ソー社製のA-500(5.0×102)、A-1000(1.01×103)、A-2500(2.63×103)、A-5000(5.97×103)、F-1(1.02×104)、F-2(1.81×104)、F-4(3.97×104)、F-10(9.64×104)、F-20(1.90×105)、F-40(4.27×105)、F-80(7.06×105)、F-128(1.09×106))を標準試料として作成したものを用いる。
測定装置：HLC-8220GPC（東ソー社製）
分析カラム：GMHXL＋G3000HXL（東ソー社製）
【００７２】
〔離型剤の融点〕
示差走査熱量計「DSC210」（セイコー電子工業社製）を用いて、試料0.01〜0.02gをアルミパンに計量し、200℃まで昇温し、その温度から降温速度10℃/minで0℃まで冷却する。次に試料を昇温速度10℃/minで昇温し、融解熱の最大ピーク温度を融点とする。
【００７３】
〔外添剤の平均粒子径〕
一次粒子の体積平均粒径を下記式より求める。
平均粒径(nm)＝6/(ρ×比表面積(m2/g))×1000
式中、ρは外添剤の真比重であり、例えば、シリカの真比重は2.2である。比表面積は、窒素吸着法により求められたBET比表面積である。なお、上記式は、粒径Ｒの球と仮定して、
比表面積＝S×(1/m)
ｍ(粒子の重さ)＝4/3×π×(R/2)3×真比重
S(表面積)＝4π(R/2)2
から得られる式である。
【００７４】
〔トナーの体積中位粒径（Ｄ50）〕
測定機：コールターマルチサイザーII（ベックマンコールター社製）
アパチャー径：50μｍ
解析ソフト：コールターマルチサイザーアキュコンプ バージョン 1.19（ベックマンコールター社製）
電解液：アイソトンII（ベックマンコールター社製）
分散液：エマルゲン109Ｐ（花王社製、ポリオキシエチレンラウリルエーテル、HLB：13.6）5％電解液
分散条件：分散液5mlに測定試料10mgを添加し、超音波分散機にて1分間分散させ、その後、電解液25mlを添加し、さらに、超音波分散機にて1分間分散させる。
測定条件：ビーカーに電解液100mlと分散液を加え、3万個の粒子の粒径を20秒で測定できる濃度で、3万個の粒子を測定し、その粒度分布から体積中位粒径（Ｄ50）を求める。
【００７５】
〔結着樹脂の製造〕
樹脂製造例１〔樹脂１〜１３〕
＜工程１＞
表１、２に示す2,2,4,4-テトラメチル-1,3-シクロブタンジオール(TMCD)と1,4-シクロヘキサンジメタノール(CHDM)、テレフタル酸ジメチル及びエステル化触媒（2-エチルヘキサン酸錫(II)）を、温度計、ステンレス製攪拌棒、分留塔、脱水管、冷却管、及び窒素導入管を装備した10リットルの四つ口フラスコに入れ、窒素雰囲気にてマントルヒーター中で、150℃まで昇温し、5時間段階的に昇温しながら反応を行った後、200℃にて表１、２に示す反応率に到達したのを確認し、13.3kPaにて1時間減圧反応を行い、ポリエステルを得た。
【００７６】
＜工程２＞
四つ口フラスコ中の得られたポリエステルに、表１、２に示す1,2-プロパンジオール又は1,3-プロパンジオールと、テレフタル酸を添加し、窒素雰囲気にてマントルヒーター中で、180〜220℃まで段階的に昇温し、5時間反応を行った後、220℃にて反応率が95％に到達したのを確認し、13.3kPaにて表１、２に示す軟化点のポリエステルを得た。
【００７７】
樹脂製造例２〔樹脂１４〜１６〕
表２に示す原料モノマー及びエステル化触媒（2-エチルヘキサン酸錫(II)）を、温度計、ステンレス製攪拌棒、分留塔、脱水管、冷却管、及び窒素導入管を装備した10リットルの四つ口フラスコに入れ、窒素雰囲気にてマントルヒーター中で、185℃まで昇温し、3時間反応を行った後、220℃まで5℃/hの速度で段階的に昇温を行った。その後220℃にて反応率が95％に到達したのを確認し、5.3kPaにて原料モノマーのうちアルコール成分を留去しながら表２に記載の軟化点に達するまで反応を行い、ポリエステルを得た。
【００７８】
【表１】
0006323871.tif 000002
【００７９】
【表２】
0006323871.tif 000003
【００８０】
〔電子写真用トナーの製造〕
実施例１〜１４及び比較例１、２
表３に示す結着樹脂100質量部、着色剤「Regal 330R」(キャボット社製、カーボンブラック)5質量部、負帯電性荷電制御剤「ボントロン E-81」(オリエント化学工業社製)1質量部、及び離型剤「三井ハイワックス NP055」(三井化学社製、ポリプロピレンワックス、融点：125℃)2質量部をヘンシェルミキサーで十分混合した後、同方向回転二軸押出し機を用い、ロール回転速度200r/min、ロール内の加熱温度80℃で溶融混練した。得られた溶融混練物を冷却、粗粉砕した後、ジェットミルにて粉砕し、分級して、体積中位粒径(Ｄ50)が8μｍのトナー粒子を得た。
【００８１】
得られたトナー粒子100質量部に、疎水性シリカ「NAX-50」(日本アエロジル社製、疎水化処理剤：HMDS、平均粒子径：30nm)1.0質量部を添加し、ヘンシェルミキサーで混合することにより、トナーを得た。
【００８２】
試験例１〔低温定着性〕
複写機「AR-505」(シャープ(株)製)の定着機を装置外での定着が可能なように改良した装置にトナーを実装し、シャープ(株)製の紙［CopyBond SF-70NA(75g/m2)］上に、未定着の状態で印刷物を得た。総定着圧が40kgfになるように調整した定着機(定着速度390mm/sec)を用い、定着ローラーの温度を100℃から240℃へと10℃ずつ順次上昇させながら、各温度で前記未定着状態の印刷物の定着試験を行った。定着した画像に「ユニセフセロハン」(三菱鉛筆社、幅：18mm、JISZ-1522)を貼り付け、30℃に設定した定着ローラーに通過させた後、テープを剥がした。テープを貼る前と剥がした後の光学反射密度を反射濃度計「RD-915」(マクベス社製)を用いて測定し、両者の比率(剥離後／貼付前×100)が最初に90％を越える定着ローラーの温度を最低定着温度とした。結果を表３に示す。最低定着温度が低いほど、低温定着性に優れ、最低定着温度は、140℃以下が好ましく、120℃以下がより好ましく、110℃以下がさらに好ましい。
【００８３】
試験例２〔耐ホットオフセット性〕
試験例１において、各定着温度で画像出しを行った後、続けて白紙の転写紙を同様の条件下で定着ローラーに送り、該白紙にトナーの汚れが最初に生じる定着ローラーの温度をホットオフセット発生温度とした。結果を表３に示す。ホットオフセット発生温度が高いいほど、耐ホットオフセット性に優れ、ホットオフセット発生温度は、155℃以上が好ましく、175℃以上がより好ましく、185℃以上がさらに好ましい。
【００８４】
【表３】
0006323871.tif 000004
【００８５】
実施例１〜１４のトナーは、比較例１、２のトナーと対比して、低温定着性及び耐オフセット性のいずれもが良好であることが分かる。
これに比べて、炭素数2〜6の脂肪族ジオールを用いていないポリエステルを結着樹脂として含有する比較例１のトナーは、低温定着性が不十分であり、ＴＭＣＤを用いていないポリエステルを結着樹脂として含有する比較例２のトナーは、耐ホットオフセット性が不十分である。
また、実施例の対比より、以下のことが分かる。
実施例１〜３の対比から、ポリエステルの製造において、工程１の反応率が高くなるほど、耐ホットオフセット性の向上が顕著である。
実施例１、４〜９の対比より、ポリエステルのアルコール成分におけるＴＭＣＤの含有量が多くなるほど、耐ホットオフセット性が向上し、炭素数2〜6の脂肪族ジオールの含有量が多くなるほど、低温定着性が向上する。
実施例９、１０の対比から、炭素数2〜6の脂肪族ジオールとしては、α，ω−脂肪族ジオールよりも第二級炭素原子に結合した水酸基を有する脂肪族ジオールの方が、低温定着性及び耐ホットオフセット性の向上に有効である。
実施例９、１１の対比から、芳香族ジカルボン酸化合物としては、イソフタル酸やフランジカルボン酸に比べて、テレフタル酸の方が、耐ホットオフセット性の向上に有効である。
実施例１、１３の対比から、ＣＨＤＭを使用することによって、低温定着性が向上することがわかる。
実施例１、１４の対比から、アルコール成分とカルボン酸成分の重縮合において、予めＴＭＣＤを反応させた後に、炭素数2〜6の脂肪族ジオールを反応させることによって、低温定着性及び耐オフセット性のいずれもが向上する。
【産業上の利用可能性】
【００８６】
本発明の電子写真用トナーは、電子写真法、静電記録法、静電印刷法等において形成される潜像の現像等に用いられるトナーとして好適に用いられるものである。